FR 2783609 A1 20000324 FR 9811644 A 19980917 FIBRE OPTIQUE MONOMODE OPTIMISÉE POUR LES HAUTS DÉBITS La présente invention a pour objet une fibre optique monomode, adaptée à être utilisée dans des systèmes de transmission en multiplexage de longueur d'onde à haut débit. De nombreux profils d'indice ont été proposés pour des fibres optiques monomodes. Le profil d'indice est généralement qualifié en fonction de l'allure de la courbe représentative de l'indice en fonction du rayon de la fibre. On représente de façon classique sur les abscisses la distance r au centre de la fibre, et sur les ordonnées l'indice, défmini par sa différence par rapport à l'indice de la gaine de la fibre, en valeur relative (An) ou en pour cent (An% = 100.An/n). On parle ainsi de profil d'indice en "échelon", en "trapèze" ou en "triangle" pour des courbes représentatives de la variation de l'indice en fonction du rayon qui présentent des formes respectives d'échelon, de trapèze ou de triangle. Ces courbes sont généralement représentatives du profil théorique ou de consigne de la fibre, les contraintes de fabrication de la fibre pouvant conduire à un profil sensiblement différent. A titre d'exemple, US-A-5 659 649 montre un profil de consigne en trapèze avec anneau, et le profil de consigne différent obtenu lors de la fabrication de la fibre. S.F. Mahmoud et A.M. Kharbat, Transmission characteristics of a coaxial optical fiber line, Journal of Lightwave Technology, vol. 1l n l 1, novembre 1993, décrit un profil de consigne du type à "creux central", représenté à la figure 1. Comme représenté à la figure 1, la fibre présente une partie centrale, pour un rayon en module inférieur à une valeur b, présentant un indice constant d'une valeur n2 inférieure à l'indice n3 de la gaine; autour de cette partie centrale, la fibre présente une partie annulaire d'indice nl supérieur à l'indice n2 de la partie centrale et à l'indice n3 de la gaine, pour des valeurs du module du rayon entre b et c. Dans une telle fibre, le décalage de la longueur d'onde de dispersion chromatique nulle est principalement lié aux différences d'indice nl-n3 entre l'anneau et la gaine, et nl-n2 entre l'anneau et la partie centrale de la fibre. US-A-5 675 690 propose une fibre optique monomode, dont le coeur présente une partie centrale d'indice inférieur à celui de la gaine, un anneau d'indice supérieur à celui de la gaine, et un anneau composite présentant une partie d'indice inférieur à celui de la gaine, et une partie d'indice supérieur à celui de la gaine. Dans ce document, la surface effective est de l'ordre de 85 mm2, et la dispersion chromatique s'annule pour une longueur d'onde de l'ordre de 1550 nm. Les fibres monomodes doivent en outre présenter de préférence des caractéristiques qui correspondent aux exigences des câbliers et des systémiers: d'une part les câbliers recherchent une bonne "câblabilité", autrement dit, recherchent que la mise en câble de la fibre n'induise pas ou peu d'atténuation supplémentaire. Une solution pour cela consiste à réduire le diamètre de mode de la fibre. D'autre part, les systémiers souhaitent une aire effective importante, et une valeur appropriée de la longueur d'onde k0 de dispersion nulle. L'utilisation de ces fibres pour des systèmes de transmission à multiplexage de longueurs d'onde, à impulsions RZ, NRZ ou du type solitons implique encore d'autres contraintes, d'autant plus qu'augmentent le nombre de canaux émis, le débit par canal, et les puissances après amplificateur et que diminue l'espacement entre canaux. Il est préférable de disposer d'une fibre présentant une dispersion chromatique suffisamment élevée pour éviter les phénomènes non linéaires, et notamment le mélange quatre ondes en présence de plusieurs canaux. On utilise donc de préférence des fibres appelées NZ-DSF (acronyme de l'anglais "non zero DSF") présentant une longueur d'onde d0 de dispersion chromatique nulle en dehors de la plage des canaux du multiplex pour éviter les problèmes apportés par le mélange quatre ondes. En outre, l'utilisation de ces fibres pour des systèmes en multiplexage de longueurs d'onde conduit à rechercher une pente de dispersion chromatique faible, de sorte à conserver des caractéristiques de propagation similaires pour les différents canaux. Par ailleurs, il est utile de limiter la dispersion chromatique cumulée sur une liaison. L. Griner Nielsen et autres, Large volume Manufacturing of dispersion compensating fibers, OFC'98 Technical Digest TuD5 propose d'utiliser dans une liaison WDM avec comme fibre de ligne des fibres à saut d'indice des fibres de compensation de dispersion (DCF, acronyme de "dispersion compensating fiber"). Une telle fibre optique présente l'inconvénient d'être fortement atténuante, et de favoriser les effets non linéaires, car elle présente une aire effective faible, typiquement de quelques micromètres carrés, et un coefficient de non- linéarité élevé. Il est aussi connu de prévoir dans la fibre de ligne des réseaux photo-inscrits pour compenser la dispersion chromatique; cette solution n'apparaît pas encore industriellement viable. Il a été proposé des fibres à forte surface effective, pour diminuer les effets non-linéaires et permettre l'accroissement de la puissance par canal. L'accroissement de la surface effective a d'abord été proposé pour des fibres DSF, voir P. Nouchi et autres, Low loss single mode fiber with high non- linear effective area, ThH2, OFC'95 Technical Digest, p. 260. Une telle fibre présente une surface effective de l'ordre de 70 gm2, mais aussi une pente de dispersion chromatique, de l'ordre de 0,1 pslnm2.km. Une telle valeur de pente est bien supérieure aux valeurs habituelles des fibres DSF classiques, et n'est pas souhaitable pour des systèmes WDM. La société Corning vend sous la marque LEAF des fibres NZ-DSF présentant une surface effective de 70 gm2, une valeur de X0 de 1510 nm, et une pente de dispersion chromatique, de l'ordre de 0,1 à 0, 1 ps/nm2.km Il a aussi été proposé des fibres NZ-DSF à pente réduite, de l'ordre de 0,045 pslnm2.km; ces fibres présentent toutefois une surface effective Aeff de l'ordre de 50 à 55 4m2, comparable à celles des fibres connues. Une telle valeur de surface effective pose encore des problèmes pour des transmissions en WDM. A titre d'exemple, la société Lucent propose sous l'appellation TrueWave/,RS une fibre présentant les caractéristiques suivantes: longueur d'onde X0: 1468 nm; pente de dispersion 0,045 ps/nm2. km; dispersion de 3,7 ps/nm.km à 1550 nm; diamètre de mode 8,4 jm; aire effective 55 lim2. EP-A-0 775 924 propose une fibre optique à dispersion positive, qui présente les caractéristiques suivantes: longueur d'onde 3o: 1530 nm; pente de dispersion 0,07 ps/nm2.km; diamètre de mode 8,4 ptm. Ce document précise que la fibre présente une aire effective supérieure à 70.m2. Toutefois, cette valeur d'aire effective n'est pas compatible avec le diamètre de mode annonce, compte tenu du profil proposé (triangle plus anneau). Des calculs sur ce profil permettent de retrouver les valeurs de X0 et de pente de dispersion annoncés; ils conduisent toutefois à des valeurs d'aire effective de l'ordre de 60 ptm2 ou moins. De telles valeurs sont en accord avec l'approximation de l'aire effective par nWO2, avec W0 le diamètre de mode pour ce type de profil de fibre; cette approximation est par exemple proposée dans l'article précité de P. Nouchi et autres, ou encore dans Y. Namihira, Wavelength dependence of correction factor on effective area and mode field diameter for various single mode optical fibers, Electronics Letters, vol. 33 no 17 (1997), pp. 1483-85. EP-A-0 798 578 propose une fibre présentant une longueur d'onde ko de 1486 nm, avec une pente de dispersion de 0,062 ps/nm2.km. Ce document suggère aussi de choisir une valeur de la longueur d'onde,0 entre 1500 et 1530 nm pour des systèmes de transmission à signaux solitons, avec une pente de dispersion inférieure à 0,05 ps/nm2.km; une dispersion de 0,5 à 2,5 ps/nm.km dans la plage de 1540 à 1560 nm; Ces valeurs permettent une meilleure transmission en multiplexage de longueur d'onde, en évitant les mélanges quatre ondes. Ce document ne précise pas le diamètre de mode ou l'aire effective. Un calcul permet de montrer que l'aire effective des fibres proposées est de l'ordre de 47 pm2, avec une sensibilité aux microcourbures à 1550 nm de l'ordre de 0, 47. La sensibilité aux microcourbures peut être mesurée de façon connue en soi par la méthode dite du "wire mesh" (en français "grillage en fil"), dans laquelle on mesure la perte provoquée par l'appui d'un grillage sur la fibre. EP-A-0 789 255 décrit des fibres à dispersion décalée, avec des fortes valeurs d'aire effective, supérieures à 200 micromètres carrés. Ces fibres présentent des longueurs d'onde ko supérieures à 1550 nm. Un exemple de famille de fibre présente une valeur de kXo à 1580 nmn, une aire effective à 265 im2, et une pente de dispersion chromatique de 0,085 ps/nm2.km. Cette fibre n'est pas monomode, comme le montre la valeur de la longueur d'onde de coupure Xc à 1850 nm. Il est précisé dans ce document que la fibre n'est pas monomode en fibre, mais présente en câble un comportement monomode, du fait que la longueur d'onde de coupure mesurée sur une fibre en câble est généralement inférieure à la longueur d'onde de coupure théorique ou mesurée sur la fibre. L'invention propose une nouvelle fibre monomode, qui s'applique tout particulièrement aux systèmes de transmission en multiplex de longueur d'onde. Elle assure une bonne transmission en multiplexage de longueurs d'onde, sans induire d'atténuation importante, et en limitant les effets non- linéaires. Elle fournit ainsi une solution au problème de la compensation de la dispersion dans les systèmes de transmission en multiplexage de longueur d'ondes, en permettant de compenser la dispersion chromatique sur une liaison, sans induire d'atténuation importante, et en limitant l'usage de fibres à dispersion de compensation. Plus précisément, l'invention propose une fibre optique monomode, présentant une longueur d'onde ko pour laquelle la dispersion chromatique est nulle inférieure à 1500 nm ou supérieure à 1570 nm, et une aire effective supérieure ou égale à 60 gim2. Avantageusement, la fibre est monomode en fibre. Dans un mode de réalisation, la fibre présente des pertes par courbures qui sont inférieures à 0,05 dB à 1550 nm pour un enroulement de 100 tours de la fibre autour d'un rayon de 30 mm. Dans un autre mode de réalisation, la longueur d'onde 30 pour laquelle la dispersion chromatique est nulle est comprise entre 1450 et 1500 nm, et de préférence voisine de 1475 nm. On peut aussi prévoir que la longueur d'onde 0ko pour laquelle la dispersion chromatique est nulle est comprise entre 1450 et 1480 nm, et de préférence voisine de 1475 nm. Avantageusement, la fibre présente une dispersion chromatique comprise en valeur absolue entre 1 et 6 ps/nm.km pour une longueur d'onde de 1550 nm. De préférence, la fibre présente une pente de dispersion comprise en valeur absolue entre 0,045 et 0,09 ps/nm2.km pour des longueurs d'onde de 1550 nm. Dans un autre mode de réalisation, la fibre présente une pente de dispersion comprise en valeur absolue entre 0,045 et 0,075 ps/nm2.km pour des longueurs d'onde de 1550 nim. De préférence, l'atténuation de la fibre est inférieure ou égale à 0,23 dB/ km à 1550 nm. Dans un mode de réalisation, la fibre présente un profil d'indice comprenant une partie centrale d'indice nl inférieur à celui ns de la gaine de la fibre, un anneau interne d'indice n2 supérieur à celui de la gaine autour de ladite partie centrale, un anneau externe d'indice n4 supérieur à celui de la gaine autour dudit anneau interne, et entre ledit anneau interne et ledit anneau externe une partie annulaire d'indice n3 inférieur ou égal à celui de la gaine de la fibre. Dans ce cas, la différence Anl entre l'indice de la partie centrale de la fibre et l'indice de la gaine est de préférence dans une plage de - 3,8.10-3 + 10%. Le rayon al de la partie centrale de la fibre est avantageusement dans une plage de 1,84 um 5%. Dans un mode de réalisation, la différence An2 entre l'indice de l'anneau interne de la fibre et l'indice de la gaine est dans une plage de 11,35.10-3 10%. On peut prévoir que le rapport al/a2 entre le rayon al de la partie centrale de la fibre et le rayon a2 de l'anneau interne est dans une plage de 0,47 5%. Dans un autre mode de réalisation, la différence An3 entre l'indice de la partie annulaire et l'indice de la gaine est dans une plage de -5,7.10-3 10%. En outre, l'épaisseur a3 - a2 de la partie annulaire est avantageusement dans une plage de 3,54 m 5%. De préférence, la différence An4 entre l'indice de l'anneau externe et l'indice de la gaine est dans une plage de 5,55.10-3 10%. Par ailleurs, l'épaisseur a4 - a3 de l'anneau externe est avantageusement dans une plage de 1,46 gm + 10%. L'invention concerne encore l'utilisation d'une telle fibre pour des systèmes de transmission en multiplexage de longueur d'ondes. D'autres caractéristiques et avantages de l'invention apparaîtront à la lecture de la description qui suit de modes de réalisation de l'invention, donnée à titre d'exemple et en référence aux figures, qui montrent: - figure I une représentation schématique d'un profil d'indice à creux central; - figure 2 une représentation schématique du profil d'indice d'une fibre selon l'invention. L'invention propose que la fibre présente une aire effective importante, typiquement supérieure à 60 gm2, voire même supérieure à 70 gm2, et une longueur d'onde 30 pour laquelle la dispersion est nulle en dehors de la plage du multiplex; typiquement, la longueur d'onde X0 est soit inférieure à 1500 nm, soit supérieure à 1570 nm. Une valeur de X0 comprise entre 1450 et 1480 nm, ou entre 1450 et 1500 nm, par exemple autour de 1475 nm comme dans l'exemple de la figure 2 s'avère appropriée pour des transmissions en multiplexage de longueurs d'ondes. On peut aussi choisir une valeur de k0 supérieure à la plage des canaux du multiplex. Avantageusement, la valeur de la longueur d'onde de coupure Xc est choisie de sorte que la fibre de l'invention est monomode en théorie, ou à tout le moins monomode en fibre, i.e. suivant la défminition donnée dans ITU-T G 650 du Xc fibre. L'invention propose en outre que la pente de dispersion dans la plage du multiplex - typiquement entre soit 1530 et 1560 nm, ou autour de 1550 nm - soit comprise en valeur absolue entre 0,045 et 0,09 ps/nm2.km; avantageusement, la pente est comprise en valeur absolue entre 0,045 et 0,075 ps/nm2.km. Ces valeurs de la pente de dispersion chromatique assurent, dans la plage d'utilisation de la fibre, que la dispersion chromatique reste sensiblement constante. La fibre est ainsi appropriée à une utilisation en multiplexage de longueur d'onde, et présente des valeurs de dispersion chromatique sensiblement égales sur la bande du multiplex. Avantageusement, la fibre de l'invention présente en outre une atténuation à 1550 nm inférieure ou égale à 0,23 dB/km; une telle valeur de l'atténuation assure que les pertes de transmission sont limitées. Des valeurs de dispersion chromatique comprise en valeur absolue entre 1 et 6 ps/nm.km dans la plage de transmission du multiplex, ou autour de 1550 Hum sont appropriées. Si l'on prévoit en outre que la sensibilité aux microcourbures est inférieure ou comparable à celle de la fibre commercialisée sous la référence G652 par la demanderesse, on assure une bonne cablabilité de la fibre. Ceci est d'autant plus le cas si l'atténuation provoquée par les courbures mesurée classiquement sur 100 tours d'une fibre enroulée sur une bobine de rayon 30 mm, est inférieure à 0,5 dB, comme proposé dans la recommandation ITU-T G.650, voire mieux encore de 0,05 dB. La figure 2 montre une représentation schématique d'un profil d'indice, qui peut être utilisé pour obtenir les caractéristiques de l'invention. Le profil d'indice de la figure 2 est un profil d'indice à creux central, avec un anneau externe. Ce profil présente, en partant du centre de la fibre vers la gaine, une partie centrale d'indice sensiblement constant, jusqu'à un rayon al. L'indice nl de cette partie centrale est inférieur ou égal à l'indice ns de la silice de la gaine. Dans le mode de réalisation de la figure 2, la différence An1 entre l'indice nl et l'indice ns de la gaine vaut - 3,8.10-3, et le rayon al vaut 1,84 lim. Des valeurs d'indice Anl dans une plage de 10% autour de cette valeur sont appropriées; la valeur du rayon al peut sans problèmes varier de + 5% autour de la valeur proposée. Autour de cette partie centrale d'indice inférieur à celui de la gaine, la fibre de l'invention présente un anneau interne d'indice supérieur à celui de la gaine, entre les rayons al et a2. Dans le mode de réalisation de la figure 2, l'indice An2 vaut 11,35.10-3, et la partie annulaire s'étend sur une épaisseur de 2,04 glm. Plus généralement, des valeurs de An2 dans une plage de +10% autour de cette valeur conviennent, et l'épaisseur de l'anneau interne est de préférence telle que le rapport al/a2 peut varier de +5% par rapport à la valeur de consigne de 1,84/3,88 = 0,47 proposée dans l'exemple. La fibre présente autour de ce profil central à creux d'indice un anneau externe d'indice supérieur à celui de la gaine, séparé de l'anneau interne par une partie annulaire d'indice inférieur ou égal à l'indice de la gaine. Dans le mode de réalisation de la figure 2, la partie annulaire présente un indice An3 de - 5,7.10-3, entre des rayons a2 et a3. Comme dans cet exemple, l'indice An3 de la partie annulaire dans une fibre selon l'invention est de préférence inférieur ou égal à l'indice Anl du creux central de la fibre. Il varie avantageusement dans une plage de 10% autour de la valeur de proposé dans l'exemple de la figure - 5,7.10'3. L'épaisseur a3 - a2 entre l'anneau interne et l'anneau externe est de préférence de l'ordre de 3,54 im; des variations dans une plage de 5% sont acceptables. L'anneau externe présente dans l'exemple de la figure 2 un indice An4 de 5,55.10-3; des valeurs dans une plage de 10 % autour de cet indice conviennent. L'épaisseur a4 - a3 de l'anneau externe est de préférence comprise dans une plage de 10% autour de la valeur de 1,46 l.m donnée dans l'exemple de la figure. Ce choix de profil d'indice assure dans la plage des canaux d'un multiplex en longueurs d'onde une forte surface effective et une faible pente; on arrive ainsi à augmenter la distance entre répéteurs d'un système de transmission utilisant comme milieu de transmission la fibre optique de l'invention, et à diminuer le problème de la compensation de dispersion chromatique. Dans l'exemple de la figure 2, la surface effective est de 66 p.m2 à 1550 nm, et de 63 gm2 à 1480 nm; la pente de dispersion est de 0,057 ps/nm2.km, à 1550 nm. La dispersion chromatique vaut 4,6 ps/nm2.km à 1550 nm. Elle s'annule pour une valeur de 1475 nm. L'atténuation dans la fibre est de l'ordre de 0,23 dB/km. Cette valeur permet une transmission sur des longueurs importantes, assurant typiquement une longueur de 100 km entre les répéteurs d'un système de transmission. On arrive en outre avec le profil d'indice de la figure 2 à des pertes par courbures inférieure à -4 dB pour 100 tours de fibre autour d'une bobine de 30 mm de rayon, soit des valeurs de l'ordre de -6 dB/m, pour des longueurs d'onde autour de 1550 nm. La sensibilité aux microcourbures est inférieure de moitié à celle de la fibre G652 mentionnée plus haut, pour des longueurs d'onde autour de 1550 nm. L'invention peut être fabriquée par l'homme du métier à l'aide de techniques connues, comme le MCVD ou les autres techniques couramment utilisées pour la fabrication des fibres optiques. On arrive donc facilement à une très faible atténuation et à une grande valeur d'aire effective. Le profil de la figure 2 constitue un exemple permettant de mettre en oeuvre l'invention. D'autres profils peuvent aussi permettre d'atteindre les valeurs de pente et de dispersion proposées dans l'invention. On donne maintenant à titre d'exemples complémentaires les paramètres d'autres profils, et les valeurs des caractéristiques obtenues. Ces profils sont d'allure analogue à celle de la figure 2, mais présentent des valeurs numériques différentes. Le tableau 1 donne des valeurs possibles des rayons et des indices pour ces autres profils. Les rayons sont en micromètres, et les indices en An. Chaque ligne du tableau correspond à un profil possible Tableau I a1 (L.m) a2 (lm) a3 (.tm) a4 (tm) 103.An1 103.An2 103.An3 103.An4 1,45 3,63 6,29 8,07 -3,00 10,00 - 5,00 4,60 2,06 4,11 7,22 9,13 -3,27 10,90 - 5,45 3,75 1,54 3,85 6,33 8,56 -2,76 9,20 - 4,60 3,50 2,03 4,06 6,09 8,12 -5,9 11,8 - 5,90 3,50 Ces différents profils permettent d'obtenir les caractéristiques indiquées dans le tableau 2 sur les lignes correspondantes. Le profil de la quatrième ligne permet d'obtenir une dispersion chromatique négative à 1550 nm, alors que les autres profils assurent une dispersion chromatique positive à 1550 nm. On a porté dans le tableau la longueur d'onde de coupure théorique Xc en nm, la longueur d'onde.0 d'annulation de la dispersion chromatique, la pente de dispersion à 1550 nm dC/dX en ps/nm2.km, la dispersion chromatique à 1550 nm DC en ps/nm.km, le diamètre de mode W02 à 1550 nm en pim, l'aire effective à 1550 nm Aeffen [gm2, la sensibilité aux courbure Sc pour 100 tours sur un rayon de 30 mm en dB, et la sensibilité aux microcourbures à 1550 rnm Spc. Cette sensibilité aux microcourbures est donnée en proportion par rapport à celle de la fibre G 652 mentionnée plus haut. Tableau 2 Xc (n1n) 30 (nm) dC/d. DC W02 Aeff Scsc 1541 1471,6 0,053 4,36 3,98 64,3 0, 0002 0,61 1518 1487,1 0,059 4,00 3,86 75,7 0, 0003 0,74 1547 1450,9 0,057 6,05 4,21 72,6 0,0006 0,77 1550 1580 0,07 -2,1 3,82 80 0,0002 0,71 Les valeurs de ce dernier tableau montrent que les profils définis dans le tableau I permettent de nouveau d'obtenir les caractéristiques de l'invention. Comme dans l'exemple de la figure 2, des variations autour des valeurs de consigne proposées dans le tableau I restent possibles; des variations des indices An de +10%, du rayon al de +5%, du rapport a2/al de 5%, de l'épaisseur a3 - a2 de +5%, et de l'épaisseur a4 - a3 de +10% fournissent des résultats convenables. Bien entendu, la présente invention n'est pas limitée aux exemples et modes de réalisation décrits et représentés, mais elle est susceptible de nombreuses variantes accessibles à l'homme de l'art. Ainsi, l'invention a été décrite dans son application préférée à la compensation de la dispersion dans les systèmes de transmission en multiplexage de longueurs d'ondes. Elle est aussi susceptible d'autres applications. En outre, on pourrait obtenir les caractéristiques de l'invention avec des familles de profils autres que celle décrite en référence à la figure 2. REVENDICATIONS 1. Une fibre optique monomode, présentant une longueur d'onde Xk pour laquelle la dispersion chromatique est nulle inférieure à 1500 nm ou supérieure à 1570 nmn, et une aire effective supérieure ou égale à 60 gm2. 2. La fibre selon la revendication 1, caractérisée en ce qu'elle est monomode en fibre. 3. La fibre selon la revendication 1 ou 2, caractérisée en ce qu'elle présente des pertes par courbures qui sont inférieures à 0,05 dB à 1550 nm pour un enroulement de 100 tours de la fibre autour d'un rayon de 30 mm. 4. La fibre selon la revendication 1, 2 ou 3, caractérisée en ce que la longueur d'onde Xo pour laquelle la dispersion chromatique est nulle est comprise entre 1450 et 1500 nm, et de préférence voisine de 1475 nm. 5. La fibre selon la revendication 1, 2 ou 3, caractérisée en ce que la longueur d'onde ko pour laquelle la dispersion chromatique est nulle est comprise entre 1450 et 1480 nm, et de préférence voisine de 1475 nm. 6. La fibre selon l'une des revendications I à 5, caractérisée en ce qu'elle présente une dispersion chromatique comprise en valeur absolue entre I et 6 ps/nm.km pour une longueur d'onde de 1550 nm. 7. La fibre selon l'une des revendications I à 6, caractérisée en ce qu'elle présente une pente de dispersion comprise en valeur absolue entre 0,045 et 0,09 ps/nm2.km pour des longueurs d'onde de 1550 nm. 8. La fibre selon l'une des revendications 1 à 6, caractérisée en ce qu'elle présente une pente de dispersion comprise en valeur absolue entre 0,045 et 0,075 ps/nm2.km pour des longueurs d'onde de 1550 nm. 9. La fibre selon l'une des revendications 1 à 7, caractérisée en ce qu'elle présente une atténuation inférieure ou égale à 0,23 dB/ kmn à 1550 nm. 10. La fibre selon l'une des revendications 1 à 9, caractérisée en ce qu'elle présente un profil d'indice comprenant une partie centrale d'indice (nl) inférieur à celui (ns) de la gaine de la fibre, un anneau interne d'indice( n2) supérieur à celui de la gaine autour de ladite partie centrale, un anneau externe d'indice (n4) supérieur à celui de la gaine autour dudit anneau interne, et entre ledit anneau interne et ledit anneau externe une partie annulaire d'indice (n3) inférieur ou égal à celui de la gaine de la fibre. 11. La fibre selon la revendication 10, caractérisée en ce que la différence (Anl) entre l'indice de la partie centrale de la fibre et l'indice de la gaine est dans une plage de 3,8.10-3 10%. 12. La fibre selon la revendication 10 ou 11, caractérisée en ce que le rayon (ai) de la partie centrale de la fibre est dans une plage de 1,84 gm 5%. 13. La fibre selon la revendication 10, 11 ou 12, caractérisée en ce que la différence (An2) entre l'indice de l'anneau interne de la fibre et l'indice de la gaine est dans une plage de 11,35.10-3 10%. 14. La fibre selon l'une des revendications 10 à 13, caractérisée en ce que le rapport (al/a2) entre le rayon (al) de la partie centrale de la fibre et le rayon (a2) de l'anneau interne est dans une plage de 0,47 5%. 15. La fibre selon l'une des revendications 10 à 14, caractérisée en ce que la différence (An3) entre l'indice de la partie annulaire et l'indice de la gaine est dans une plage de -5,7.10-3 10%. 16. La fibre selon l'une des revendications 10 à 15, caractérisée en ce que l'épaisseur (a3 - a2) de la partie annulaire est dans une plage de 3,54 pim + 5%. 17. La fibre selon l'une des revendications 10 à 16, caractérisée en ce que la différence (An4) entre l'indice de l'anneau externe et l'indice de la gaine est dans une plage de 5,55.10-3 +10%. 18. La fibre selon l'une des revendications 10 à 17, caractérisée en ce que l'épaisseur (a4 - a3) de l'anneau externe est dans une plage de 1,46 ptm 10%. 19. Utilisation de la fibre selon l'une des revendications précédente pour des systèmes de transmission en multiplexage de longueur d'ondes.